ФОРМОВОЧНЫЙ ПОРОШОК

1. Формовочный порошок на гипсовом связующем, содержащий трикальцийфосфат и содержащий менее 1 мас.% свободного диоксида кремния в респирабельной фракции.
2. Формовочный порошок по п. 1, отличающийся тем, что он дополнительно содержит обожженный гипс.
3. Формовочный порошок по п. 1 или 2, отличающийся тем, что он содержит от более чем 30 мас.% до 70 мас.% трикальцийфосфата.
4. Формовочный порошок по любому из предыдущих пунктов, отличающийся тем, что обожженный гипс включает высушенный обожженный гипс.
5. Формовочный порошок по любому из предыдущих пунктов, отличающийся тем, что он содержит оксид магния.
6. Формовочный порошок по любому из предыдущих пунктов, отличающийся тем, что он дополнительно содержит один или более минералов с низким содержанием диоксида кремния.
7. Формовочный порошок по любому из предыдущих пунктов, отличающийся тем, что он содержит
от 10% до 30% обожженного гипса;
от 25% до 75% трикальцийфосфата;
от 10% до 65% оксида магния;
от 0% до 25% одного или более минералов с низким содержанием диоксида кремния;
от 0% до 10% добавок.
8. Формовочный порошок по п. 6 или 7, отличающийся тем, что указанные минералы с низким содержанием диоксида кремния выбраны из группы, состоящей из вермикулита, непталина, цианита, кианита, хлоритов, полевого шпата, слюды и талька.
9. Формовочный порошок по любому из предыдущих пунктов, отличающийся тем, что он содержит в качестве добавки один или более из увлажняющих агентов, противовспенивателей, суспендирующих агентов, ускорителей схватывания или замедлителей схватывания.
10. Формовочный порошок по любому из предыдущих пунктов, отличающийся тем, что при изготовлении из него формы для литья по выплавляемым моделям он имеет общее расширение при 750°С, составляющее более 0,7%, предпочтительно - более 1%, и более предпочтительно - более 2%.
11. Способ получения суспензии для литья по выплавляемым моделям посредством смешивания формовочного порошка по любому из пп. 1-10 с водой.
12. Способ изготовления литого изделия, включающий формирование суспензии по п. 11, заливку суспензии в пространство вокруг модели, изготовленной из материала с низкой температурой плавления, обеспечение схватывания суспензии для задания литейной формы, нагревание указанной литейной формы для выжигания указанной модели и заливку материала в указанную литейную форму.
13. Применение композиции в качестве формовочного порошка, причем указанная композиция содержит
от 10% до 30% обожженного гипса;
от 25% до 75% трикальцийфосфата;
от 10% до 65% оксида магния;
от 0% до 25% одного или более минералов с низким содержанием диоксида кремния;
от 0% до 10% добавок.
14. Способ изготовления литого изделия, включающий формирование суспензии посредством смешивания формовочного порошка на гипсовом связующем с водой, заливку суспензии в опоку из нержавеющей стали в пространство вокруг модели, изготовленной из материала с низкой температурой плавления, обеспечение схватывания суспензии для задания литейной формы, нагревание указанной литейной формы для выжигания указанной модели и заливку материала в указанную литейную форму, причем опока из нержавеющей стали состоит из мартенситной нержавеющей стали 400 серии.
15. Способ по п. 14, отличающийся тем, что мартенситная нержавеющая сталь 400 серии является нержавеющей сталью марки 410.
16. Способ по п. 14 или 15, отличающийся тем, что указанный формовочный порошок включает формовочный порошок, содержащий обожженный гипс и фосфат кальция.
17. Способ по п. 16, отличающийся тем, что указанный формовочный порошок содержит трикальцийфосфат.
18. Способ по п. 16 или 17, отличающийся тем, что указанный формовочный порошок дополнительно содержит оксид магния.
19. Способ по любому из пп. 16-18, отличающийся тем, что указанный формовочный порошок дополнительно содержит один или более минералов с низким содержанием диоксида кремния.
20. Способ по любому из пп. 14-19, отличающийся тем, что указанный формовочный порошок содержит высушенный обожженный гипс.
21. Способ по любому из пп. 14-20, отличающийся тем, что указанный формовочный порошок содержит:
от 10% до 30% обожженного гипса;
от 25% до 75% трикальцийфосфата;
от 10% до 65% оксида магния;
от 0% до 25% одного или более минералов с низким содержанием диоксида кремния;
от 0% до 10% добавок.
22. Способ по любому из пп. 14-21, отличающийся тем, что указанный формовочный порошок содержит в качестве добавки один или более из увлажняющих агентов, противовспенивателей, суспендирующих агентов, ускорителей схватывания или замедлителей схватывания.
23. Способ по любому из пп. 14-22, отличающийся тем, что формовочный порошок является таким, как определено в любом из пп. 1-10.